(57)【特許請求の範囲】
【請求項１】
（ａ）（ａ−０）３個以上の（メタ）アクリロイル基を有する化合物〔但し、後記（ａ−１）を除く〕と（ａ−１）３個以上の（メタ）アクリロイル基及びヒドロキシル基を有する化合物の酸無水物付加物とを含む（メタ）アクリロイル基を有する化合物、
（ｂ）アルカリ可溶性樹脂、及び
（ｃ）光重合開始剤以外の３級アミンを含有し、
上記（ｃ）成分の含有量は、上記（ａ）成分及び上記（ｂ）成分の合計１００質量部に対して０．６４〜７．０質量部である活性エネルギー線硬化型組成物。
【請求項２】
上記（ａ−１）成分における酸無水物が、無水コハク酸、無水マレイン酸、ヘキサヒドロ無水フタル酸、及び１，２，３，４−ブタンテトラカルボン酸二無水物から選ばれる請求項１記載の活性エネルギー線硬化型組成物。
【請求項３】
請求項１又は２記載の活性エネルギー線硬化型組成物を含むことを特徴とするパターン形成用組成物。
【請求項４】
請求項３記載のパターン形成用組成物を含む柱状スペーサー用組成物。
【請求項５】
請求項３記載のパターン形成用組成物を含むカラーフィルター保護膜用組成物。
【請求項６】
請求項３記載のパターン形成用組成物を含むカラーフィルター用着色組成物。
【請求項７】
請求項１又は２記載の活性エネルギー線硬化型組成物の製造方法であって、
（ａ−０）３個以上の（メタ）アクリロイル基を有する化合物と３個以上の（メタ）アクリロイル基及びヒドロキシル基を有する化合物との混合物と、酸無水物とを、（ｃ）光重合開始剤以外の３級アミン存在下に付加反応させることにより、上記（ａ−０）成分、（ａ−１）３個以上の（メタ）アクリロイル基及びヒドロキシル基を有する化合物の酸無水物付加化合物及び上記（ｃ）成分を含む反応混合物を調製する工程と、
上記反応混合物と（ｂ）アルカリ可溶性樹脂とを混合する工程と、
を有する上記（ａ−０）成分、上記（ａ−１）成分及び上記（ｂ）成分の合計量を基準として、上記（ｃ）成分を０．６４〜７．０質量％含有する活性エネルギー線硬化型組成物の製造方法。
【発明の詳細な説明】
【技術分野】
【０００１】
本発明は、可視光線、紫外線、及び電子線等の活性エネルギー線の照射により硬化する活性エネルギー線硬化型組成物及びその製造方法に関する。
【背景技術】
【０００２】
従来、エッチングレジスト、ソルダーレジスト、及びカラーフィルターの着色層を形成するカラーレジスト等で使用されるレジストとして、（メタ）アクリレート系化合物を含有する組成物が多く用いられている。また、組成物の感度の向上及び硬化物の硬度の向上等を目的として、（メタ）アクリロイル基を複数有する多官能（メタ）アクリレート化合物が使用されている。【０００３】
カラーフィルター用の活性エネルギー線硬化型パターン形成用組成物として、カルボキシル基を有しない多官能（メタ）アクリレート化合物、アルカリ可溶性樹脂、光重合開始剤、及び有機溶剤を含む組成物が知られている（特開２０００−１０５４５６号公報）。【０００４】
また、カルボキシル基含有多官能（メタ）アクリレート化合物を含有する感光性組成が提案されている（特開２００１−８９４１６号公報及び特開２００１−９１９５４号公報）。このカルボキシル基含有多官能（メタ）アクリレート化合物は、水酸基及び複数の（メタ）アクリロイル基を有する水酸基含有多官能（メタ）アクリレート化合物を、カルボン酸無水物等の酸無水物と反応させて得られる。このカルボキシル基含有多官能（メタ）アクリレート化合物は、アルカリに可溶である。【０００５】
一方、感光性エレメント及びプリント配線板用の活性エネルギー線硬化型パターン形成用組成物として、エチレン性不飽和基を有する化合物、アルカリ可溶性樹脂、光重合開始剤、及びアミン化合物を含有する組成物が知られている（特開２００４−２９４５５２号公報）。
【発明の開示】
【発明が解決しようとする課題】
【０００６】
従来のレジスト等で用いられている多官能（メタ）アクリレート化合物の多くは、アルカリ不溶性である。そのため、現像時に未硬化部（未露光部）の膜残りが発生し、十分な解像度が得られないという問題点がある。【０００７】
特開２０００−１０５４５６号公報に開示された組成物は、硬化物の架橋密度及びアルカリ可溶性を向上させるために、アルカリ可溶性樹脂の光硬化性基と酸性官能基の導入割合を増加させている。しかし、この組成物では、導入できる光硬化性基と酸性官能基の量に限界がある。また、この組成物では、組成物の粘度が上昇してしまい、塗工適性が損われてしまうという問題がある。【０００８】
特開２００１−８９４１６号公報及び特開２００１−９１９５４号公報に開示された感光性組成物は、カルボキシル基を持たない多官能（メタ）アクリレート化合物を含有する感光性組成物に比べて、アルカリ現像性は向上している。しかし、上記組成物は、アルカリ水溶液に対する溶解性が未だ十分ではなく、現像時に未硬化残渣が発生する。従って、感光性組成物において、より一層のアルカリ現像性の向上が求められている。【０００９】
特開２００４−２９４５５２号公報に開示された組成物は、アルカリ可溶性及び密着性を向上させるために、アミンを含有することを特徴とする。しかし、１級又は２級アミンを含有する場合には、エチレン性不飽和基とのマイケル付加反応が室温でも進行するため、レジスト液の保存安定性が低下するという問題がある。また、３級アミンを含有する場合でも、溶剤の選択によってはアルカリ可溶性樹脂が析出するという問題がある。【００１０】
本発明の目的は、活性エネルギー線を照射により速やかに且つ十分に硬化し、力学的特性等の物性に優れる硬化膜を形成することができ、また、未硬化部分がアルカリ溶解性に優れ、高い解像度で像等の硬化部を形成することができる活性エネルギー線硬化型組成物及びその製造方法を提供することである。また、本発明の他の目的は、柱状スペーサー、カラーフィルター保護膜、カラーフィルター用着色層等として好適なパターン形成用組成物を提供することである。
【課題を解決するための手段】
【００１１】
本発明は、以下の通りである。
（１）（ａ）（ａ−０）３個以上の（メタ）アクリロイル基を有する化合物〔但し、後記（ａ−１）を除く〕と（ａ−１）３個以上の（メタ）アクリロイル基及びヒドロキシル基を有する化合物の酸無水物付加物とを含む（メタ）アクリロイル基を有する化合物、（ｂ）アルカリ可溶性樹脂、及び（ｃ）光重合開始剤以外の３級アミンを含有し、上記（ｃ）成分の含有量は、上記（ａ）成分及び上記（ｂ）成分の合計１００質量部に対して０．６４〜７．０質量部である活性エネルギー線硬化型組成物。
（２）上記（ａ−１）成分における酸無水物が、無水コハク酸、無水マレイン酸、ヘキサヒドロ無水フタル酸、及び１，２，３，４−ブタンテトラカルボン酸二無水物から選ばれる上記（１）記載の活性エネルギー線硬化型組成物。
（３）上記（１）又は（２）記載の活性エネルギー線硬化型組成物を含むことを特徴とするパターン形成用組成物。
（４）上記（３）記載のパターン形成用組成物を含む柱状スペーサー用組成物。
（５）上記（３）記載のパターン形成用組成物を含むカラーフィルター保護膜用組成物。
（６）上記（３）記載のパターン形成用組成物を含むカラーフィルター用着色組成物。
（７）上記（１）又は（２）記載の活性エネルギー線硬化型組成物の製造方法であって、（ａ−０）３個以上の（メタ）アクリロイル基を有する化合物と３個以上の（メタ）アクリロイル基及びヒドロキシル基を有する化合物と酸無水物との混合物と、（ｃ）光重合開始剤以外の３級アミン存在下に付加反応させることにより、上記（ａ−０）成分、（ａ−１）３個以上の（メタ）アクリロイル基及びヒドロキシル基を有する化合物の酸無水物付加化合物及び上記（ｃ）成分を含む反応混合物を調製する工程と、
上記反応混合物と（ｂ）アルカリ可溶性樹脂とを混合する工程と、
を有する上記（ａ−０）成分、上記（ａ−１）成分及び上記（ｂ）成分の合計量を基準として、上記（ｃ）成分を０．６４〜７．０質量％含有する活性エネルギー線硬化型組成物の製造方法。
【発明の効果】
【００１２】
本発明の活性エネルギー線硬化型組成物は、活性エネルギー線を照射により速やかに且つ十分に硬化して、力学的特性等の物性に優れる硬化膜を形成することができ、また、未硬化部分がアルカリ水溶液による溶解性に優れる。本発明の活性エネルギー線硬化型組成物は、高い解像度で像を形成することができる。本発明のパターン形成用組成物は、アルカリ現像性に優れ、柱状スペーサー、カラーフィルター保護膜、及びカラーフィルター用着色層等として好適な使用できる。本発明の活性エネルギー線硬化型組成物の製造方法は、本発明の活性エネルギー線硬化型組成物を容易に得ることができる。
【発明を実施するための最良の形態】
【００１３】
本発明の活性エネルギー線硬化型組成物（以下、「本発明の組成物」という。）は、（ａ）（ａ−０）３個以上の（メタ）アクリロイル基を有する化合物と３個以上の（メタ）アクリロイル基及びヒドロキシル基を有する化合物の酸無水物付加物とを含む（メタ）アクリロイル基を有する化合物（以下、「（ａ）成分」という。）、（ｂ）アルカリ可溶性樹脂（以下、「（ｂ）成分」という。）、及び（ｃ）光重合開始剤以外の３級アミン（以下、「（ｃ）成分」という。）を含有する。以下、上記（ａ）成分、上記（ｂ）成分、上記（ｃ）成分、及びその他の成分について説明する。
【００１４】
１．（ａ）成分
上記（ａ）成分は、（ａ−０）３個以上の（メタ）アクリロイル基を有する化合物（以下、「（ａ−０）成分」という。）及び３個以上の（メタ）アクリロイル基及びヒドロキシル基を有する化合物の酸無水物付加物（以下、「（ａ−１）成分」という。）を含むものである。
上記（ａ−０）成分は、３個以上の（メタ）アクリロイル基を有する化合物であれば、種々の化合物が使用できる。上記（ａ−０）成分に含まれる（メタ）アクリロイル基の数は、３個以上であれば特に限定はない。該（メタ）アクリロイル基の数は、４個以上、５個以上、又は６個以上とすることができる。上記（ａ−０）成分は、１種単独で用いてもよく、２種以上を用いてもよい。
【００１５】
上記（ａ−０）成分の具体例としては、例えば、ポリオールポリ（メタ）アクリレート及び該ポリオールのアルキレンオキサイド付加物のポリ（メタ）アクリレート、並びにイソシアヌール酸アルキレンオキシド付加物のトリ（メタ）アクリレートが挙げられる。上記ポリオールポリ（メタ）アクリレートとしては、例えば、トリメチロールプロパントリ（メタ）アクリレート、ペンタエリスリトールトリ（メタ）アクリレート、ペンタエリスリトールテトラ（メタ）アクリレート、ジトリメチロールプロパンテトラ（メタ）アクリレート、ジペンタエリスリトールテトラ（メタ）アクリレート、ジペンタエリスリトールペンタ（メタ）アクリレート、及びジペンタエリスリトールヘキサ（メタ）アクリレートが挙げられる。また、上記アルキレンオキサイドとしては、エチレンオキサイド及びプロピレンオキサイド等が挙げられる
【００１６】
上記（ａ−０）成分として、４個以上の（メタ）アクリロイル基を有する化合物が好ましい。該化合物として具体的には、ペンタエリスリトールテトラ（メタ）アクリレート、ジトリメチロールプロパンテトラ（メタ）アクリレート、ジペンタエリスリトールテトラ（メタ）アクリレート、ジペンタエリスリトールペンタ（メタ）アクリレート、及びヘキサ（メタ）アクリレート等が挙げられる。これらの化合物は、パターン形成性が高いという理由で特に好ましい。
【００１７】
１−２．（ａ−１）３個以上の（メタ）アクリロイル基及びヒドロキシル基を有する化合物の酸無水物付加化合物
上記（ａ）成分としては、前記した（ａ−０）成分と（ａ−１）３個以上の（メタ）アクリロイル基及びヒドロキシル基を有する化合物の酸無水物付加化合物を併用する。該（ａ−１）成分を用いると、特にパターン形成用組成物として使用した場合に、現像性等の性能に優れる点で好ましい。上記（ａ−１）成分は、１種単独で用いてもよく、２種以上を併用してもよい。
【００１８】
上記（ａ−１）成分としては、例えば、３個以上の（メタ）アクリロイル基及び１個以上のヒドロキシル基を有する化合物（以下「ヒドロキシ多官能（メタ）アクリレート」という。）と、同一分子内に１個又は２個の酸無水物基を有する化合物（以下、「酸無水物」という。）とを反応させた化合物が挙げられる。【００１９】
上記（ａ−１）成分は、３個以上の（メタ）アクリロイル基及びヒドロキシル基を有する限り、その具体的構造には特に限定はない。上記（メタ）アクリロイル基の数は３個以上、好ましくは４個以上、更に好ましくは４〜８個である。また、上記ヒドロキシル基の数は１個以上、好ましくは１〜３個である。【００２０】
上記ヒドロキシ多官能（メタ）アクリレート化合物として具体的には、例えば、ジグリセリントリ（メタ）アクリレート、ペンタエリスリトールトリ（メタ）アクリレート、ジペンタエリスリトールトリ（メタ）アクリレート、ジペンタエリスリトールテトラ（メタ）アクリレート、ジペンタエリスリトールペンタ（メタ）アクリレート、及びジトリメチロールプロパントリ（メタ）アクリレート等を挙げることができる。これらは１種単独で用いてもよく、２種以上を用いてもよい。【００２１】
上記ヒドロキシ多官能（メタ）アクリレート化合物としては、ヒドロキシル基を１〜２個有し、（メタ）アクリロイル基を３個以上、特に４〜５個有する化合物が好ましい。該化合物として具体的には、例えば、ペンタエリスリトールトリ（メタ）アクリレート、ジペンタエリスリトールテトラ（メタ）アクリレート、ジペンタエリスリトールペンタ（メタ）アクリレート、及びジトリメチロールプロパントリ（メタ）アクリレート等が挙げられる。該化合物は１種単独で用いてもよく、２種以上を用いてもよい。該化合物に酸無水物を反応させて得られる（ａ−１）成分を用いると、本発明の組成物の硬化物の力学的特性、耐熱性、耐湿性、及び耐薬品性等が良好になるので好ましい。【００２２】
上記酸無水物としては、例えば、同一分子内に１個又は２個以上の酸無水物基を有する化合物が挙げられる。【００２３】
上記同一分子内に１個の酸無水物基を有する化合物としては、例えば、無水コハク酸、無水１−ドデセニルコハク酸、無水マレイン酸、無水グルタル酸、無水イタコン酸、無水フタル酸、ヘキサヒドロ無水フタル酸、メチルヘキサヒドロ無水フタル酸、テトラメチレン無水マレイン酸、テトラヒドロ無水フタル酸、メチルテトラヒドロ無水フタル酸、エンドメチレンテトラヒドロ無水フタル酸、メチルエンドメチレンテトラヒドロ無水フタル酸、無水テトラクロロフタル酸、無水テトラブロモフタル酸、及び無水トリメリット酸等が挙げられる。【００２４】
上記同一分子内に２個以上の酸無水物基を有する化合物としては、例えば、無水ピロメリット酸、無水フタル酸二量体、ジフェニルエーテルテトラカルボン酸二無水物、ジフェニルスルホンテトラカルボン酸二無水物、ベンゾフェノンテトラカルボン酸二無水物、１，２，３，４−ブタンテトラカルボン酸二無水物、ジフェニルエーテルテトラカルボン酸無水物、及び無水トリメリット酸・エチレングリコールエステル（市販品としては、例えば、新日本理化（株）製、商品名「リカシッドＴＭＥＧ−１００」がある。）等が挙げられる。【００２５】
上記酸無水物としては、芳香環を有しない化合物が、組成物を加熱処理する場合において高温分解し難いため好ましい。更に、低分子量の化合物、具体的には分子量２５０以下の化合物が、得られる硬化膜の強度を向上させるため好ましい。該酸無水物としては、例えば、無水コハク酸、無水マレイン酸、ヘキサヒドロ無水フタル酸、及び１，２，３，４−ブタンテトラカルボン酸二無水物が挙げられる。無水コハク酸及び１，２，３，４−ブタンテトラカルボン酸二無水物が、反応性に優れる点からより好ましい。【００２６】
上記（ａ−１）成分の製造方法には特に限定はない。上記（ａ−１）成分の製造方法は、例えば、常法に従って行うことができる。上記製造方法として具体的には、例えば、ヒドロキシ多官能（メタ）アクリレートと、酸無水物とを、酸無水物付加触媒の存在下で反応させる方法等が挙げられる。当該反応の条件についても特に限定はない。通常、当該反応の温度は６０〜１１０℃であり、当該反応の時間１〜２０時間である。【００２７】
上記酸無水物付加触媒としては、例えば、３級アミン及び４級アンモニウム塩が挙げられる。上記酸無水物付加触媒は、１種単独で用いてもよく、２種以上を用いてもよい。【００２８】
上記３級アミンとしては、例えば、トリエチルアミン、トリプロピルアミン、トリブチルアミン、トリイソブチルアミン、トリヘキシルアミン、トリオクチルアミン、トリイソオクチルアミン、トリドデシルアミン、メチルジブチルアミン、Ｎ，Ｎ−ジメチルベンジルアミン、Ｎ，Ｎ−ジメチルシクロヘキシルアミン、トリシクロヘキシルアミン、トリフェニルアミン、トリトリルアミン、トリキシリルアミン、トリビフェニルアミン、トリナフチルアミン、及びトリベンジルアミンが挙げられる。【００２９】
また、上記４級アンモニウム塩としては、例えば、ベンジルトリメチルアンモニウムクロライド、ベンジルトリエチルアンモニウムブロマイド、テトラメチルアンモニウムブロマイド、テトラブチルアンモニウムブロマイド、及びセチルトリメチルアンモニウムブロマイドが挙げられる。【００３０】
２．（ｂ）成分
上記（ｂ）成分は、アルカリ可溶性樹脂である。上記（ｂ）成分は、アルカリ可溶性を有する樹脂であれば、種々の化合物が使用できる。上記（ｂ）成分は、現像処理工程で用いられる現像液、特に好ましくはアルカリ現像液に対して可溶性を有する。上記（ｂ）成分は、１種単独で用いてもよく、２種以上を用いてもよい。【００３１】
上記（ｂ）成分としては、例えば、付加重合体、ポリエステル、エポキシ樹脂、及びポリエーテル等が挙げられる。上記（ｂ）成分としては、エチレン性不飽和単量体を重合して得られる付加重合体が好ましい。【００３２】
より具体的には、上記（ｂ）成分としては、カルボキシル基を有するアルカリ可溶性樹脂が好ましい。該カルボキシル基を有するアルカリ可溶性樹脂としては、例えば、（１）１個以上のカルボキシル基を有するエチレン性不飽和単量体（以下、「カルボキシル基含有不飽和単量体」という。）の重合体、及び（２）カルボキシル基含有不飽和単量体と、これと共重合可能なエチレン性不飽和単量体（以下、「共重合性不飽和単量体」という。）との共重合体（以下、「カルボキシル基含有共重合体」という）が挙げられる。上記カルボキシル基を有するアルカリ可溶性樹脂としては、カルボキシル基含有共重合体がより好ましい。【００３３】
上記カルボキシル基含有不飽和単量体は、１種単独で用いてもよく、２種以上を用いてもよい。上記カルボキシル基含有不飽和単量体としては、例えば、不飽和モノカルボン酸、不飽和ジカルボン酸、３価以上の不飽和多価カルボン酸、２価以上の多価カルボン酸のモノ〔（メタ）アクリロイロキシアルキル〕エステル、並びに両末端にカルボキシ基と水酸基とを有するポリマーのモノ（メタ）アクリレート等が挙げられる。【００３４】
上記不飽和モノカルボン酸としては、例えば、（メタ）アクリル酸、クロトン酸、α−クロルアクリル酸、及びけい皮酸等が挙げられる。上記不飽和ジカルボン酸としては、マレイン酸、無水マレイン酸、フマル酸、イタコン酸、無水イタコン酸、シトラコン酸、無水シトラコン酸、及びメサコン酸等が挙げられる。上記２価以上の多価カルボン酸のモノ〔（メタ）アクリロイロキシアルキル〕エステルとしては、例えば、コハク酸モノ（２−（メタ）アクリロイロキシエチル）及びフタル酸モノ（２−（メタ）アクリロイロキシエチル）等が挙げられる。上記両末端にカルボキシ基と水酸基とを有するポリマーのモノ（メタ）アクリレートとしては、例えば、ω−カルボキシポリカプロラクトンモノ（メタ）アクリレート等が挙げられる。尚、これらのカルボキシル基含有不飽和単量体のうち、ω−カルボキシポリカプロラクトンモノアクリレート及びフタル酸モノ（２−アクリロイロキシエチル）は、それぞれ「アロニックスＭ−５３００」及び「Ｍ−５４００」（東亞合成（株））の商品名で市販されている。【００３５】
上記共重合性不飽和単量体は、上記カルボキシル基含有不飽和単量体と共重合することができる単量体であれば、その種類及び構造に特に限定はない。上記共重合性不飽和単量体は、１種単独で用いてもよく、２種以上を用いてもよい。上記共重合性不飽和単量体としては、例えば、芳香族ビニル化合物、不飽和カルボン酸エステル、不飽和イミド、及び末端にモノ（メタ）アクリロイル基を有するマクロモノマーが好ましく挙げられる。【００３６】
上記芳香族ビニル化合物としては、例えば、スチレン、α−メチルスチレン、ｏ−ビニルトルエン、ｍ−ビニルトルエン、ｐ−ビニルトルエン、ｐ−クロルスチレン、ｏ−メトキシスチレン、ｍ−メトキシスチレン、ｐ−メトキシスチレン、２−ビニルベンジルメチルエーテル、３−ビニルベンジルメチルエーテル、４−ビニルベンジルメチルエーテル、２−ビニルベンジルグリシジルエーテル、３−ビニルベンジルグリシジルエーテル、及び４−ビニルベンジルグリシジルエーテルが挙げられる。【００３７】
上記不飽和カルボン酸エステルとしては、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｓｅｃ−ブチル（メタ）アクリレート、ｔ−ブチル（メタ）アクリレート、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、アリル（メタ）アクリレート、ベンジル（メタ）アクリレート、シクロヘキシル（メタ）アクリレート、フェニル（メタ）アクリレート、２−メトキシエチル（メタ）アクリレート、２−フェノキシエチル（メタ）アクリレート、メトキシジエチレングルコール（メタ）アクリレート、メトキシトリエチレングルコール（メタ）アクリレート、メトキシプロピレングルコール（メタ）アクリレート、メトキシジプロピレングルコール（メタ）アクリレート、イソボルニル（メタ）アクリレート、トリシクロ［５．２．１．０２，６］デカン−８−イル（メタ）アクリレート、２−ヒドロキシ−３−フェノキシプロピル（メタ）アクリレート、及びグリセロールモノ（メタ）アクリレートが挙げられる。【００３８】
上記不飽和イミドとしては、例えば、マレイミド、Ｎ−フェニルマレイミド、及びＮ−シクロヘキシルマレイミドが挙げられる。【００３９】
上記末端にモノ（メタ）アクリロイル基を有するマクロモノマーとしては、重合体分子鎖の末端にモノ（メタ）アクリロイル基を有するマクロモノマーが挙げられる。この場合の重合体としては、例えば、ポリスチレン、ポリメチル（メタ）アクリレート、ポリ−ｎ−ブチル（メタ）アクリレート、及びポリシロキサンが挙げられる。【００４０】
上記共重合性不飽和単量体としては、前記化合物以外にも、例えば、イミド（メタ）アクリレート、不飽和カルボン酸アミノアルキルエステル、不飽和カルボン酸グリシジルエステル（グリシジル（メタ）アクリレート等）、インデン（インデン及び１−メチルインデン等）、カルボン酸ビニルエステル（酢酸ビニル、プロピオン酸ビニル、酪酸ビニル、及び安息香酸ビニル等）、不飽和エーテル（ビニルメチルエーテル、ビニルエチルエーテル、及びアリルグリシジルエーテル等）、シアン化ビニル化合物（（メタ）アクリロニトリル、α−クロロアクリロニトリル、及びシアン化ビニリデン等）、不飽和アミド（（メタ）アクリルアミド、α−クロロアクリルアミド、及びＮ−２−ヒドロキシエチル（メタ）アクリルアミド等）、及び脂肪族共役ジエン（１，３−ブタジエン、イソプレン及びクロロプレン等）が挙げられる。【００４１】
上記イミド（メタ）アクリレートとしては、例えば、２−（３，４，５，６−テトラヒドロフタルイミド）エチル（メタ）アクリレート、及び２−（２，３−ジメチルマレイミド）エチル（メタ）アクリレートが挙げられる。【００４２】
上記不飽和カルボン酸アミノアルキルエステルとしては、例えば、２−アミノエチル（メタ）アクリレート、２−ジメチルアミノエチル（メタ）アクリレート、２−アミノプロピル（メタ）アクリレート、２−ジメチルアミノプロピルアクリレート、３−アミノプロピル（メタ）アクリレート、及び３−ジメチルアミノプロピル（メタ）アクリレート等の不飽和カルボン酸アミノアルキルエステルが挙げられる。【００４３】
上記カルボキシル基含有共重合体は、上記カルボキシル基含有不飽和単量体と、上記共重合性不飽和単量体とを共重合して得られる重合体であれば、その種類及び構造に特に限定はない。上記カルボキシル基含有共重合体として具体的には、例えば、（メタ）アクリル酸を含むカルボキシル基含有不飽和単量体成分と、スチレン、メチル（メタ）アクリレート、２−ヒドロキシエチル（メタ）アクリレート、アリル（メタ）アクリレート、ベンジル（メタ）アクリレート、グリセロールモノ（メタ）アクリレート、Ｎ−フェニルマレイミド、ポリスチレンマクロモノマー、及びポリメチルメタクリレートマクロモノマーの群から選ばれる少なくとも１種との共重合体（以下「カルボキシル基含有共重合体（α）」という。）が好ましい。尚、上記（メタ）アクリル酸を含むカルボキシル基含有不飽和単量体成分は、場合により、コハク酸モノ（２−（メタ）アクリロイロキシエチル）及びω−カルボキシポリカプロラクトンモノ（メタ）アクリレートの群から選ばれる少なくとも１種の化合物をさらに含有してもよい。【００４４】
上記カルボキシル基含有共重合体（α）として具体的には、例えば、（メタ）アクリル酸／メチル（メタ）アクリレート共重合体、（メタ）アクリル酸／ベンジル（メタ）アクリレート共重合体、（メタ）アクリル酸／２−ヒドロキシエチル（メタ）アクリレート／ベンジル（メタ）アクリレート共重合体、（メタ）アクリル酸／グリシジル（メタ）アクリレート共重合体、（メタ）アクリル酸／グリシジル（メタ）アクリレート／スチレン共重合体、（メタ）アクリル酸／メチル（メタ）アクリレート／ポリスチレンマクロモノマー共重合体、（メタ）アクリル酸／メチル（メタ）アクリレート／ポリメチルメタクリレートマクロモノマー共重合体、（メタ）アクリル酸／ベンジル（メタ）アクリレート／ポリスチレンマクロモノマー共重合体、（メタ）アクリル酸／ベンジル（メタ）アクリレート／ポリメチルメタクリレートマクロモノマー共重合体、（メタ）アクリル酸／２−ヒドロキシエチル（メタ）アクリレート／ベンジル（メタ）アクリレート／ポリスチレンマクロモノマー共重合体、（メタ）アクリル酸／２−ヒドロキシエチル（メタ）アクリレート／ベンジル（メタ）アクリレート／ポリメチルメタクリレートマクロモノマー共重合体、メタクリル酸／スチレン／ベンジル（メタ）アクリレート／Ｎ−フェニルマレイミド共重合体、（メタ）アクリル酸／コハク酸モノ〔２−（メタ）アクリロイロキシエチル〕／スチレン／ベンジル（メタ）アクリレート／Ｎ−フェニルマレイミド共重合体、（メタ）アクリル酸／コハク酸モノ〔２−（メタ）アクリロイロキシエチル〕／スチレン／アリル（メタ）アクリレート／Ｎ−フェニルマレイミド共重合体、（メタ）アクリル酸／スチレン／ベンジル（メタ）アクリレート／グリセロールモノ（メタ）アクリレート／Ｎ−フェニルマレイミド共重合体、及び（メタ）アクリル酸／ω−カルボキシポリカクロラクトンモノ（メタ）アクリレート／スチレン／ベンジル（メタ）アクリレート／グリセロールモノ（メタ）アクリレート／Ｎ−フェニルマレイミド共重合体が挙げられる。【００４５】
上記カルボキシル基含有共重合体における上記カルボキシル基含有不飽和単量体の共重合割合は、通常５〜５０質量％であり、好ましくは１０〜４０質量％である。上記共重合割合が５質量％未満では、得られる組成物のアルカリ現像液に対する溶解性が低下する傾向がある。一方、上記共重合割合が５０質量％を超えると、アルカリ現像液に対する溶解性が過大となり、アルカリ現像液により現像する際に、スペーサー層及び画素の基板からの脱落、並びにスペーサー表面の膜荒れを来たしやすくなる傾向がある。【００４６】
上記（ｂ）成分としては、エチレン性不飽和基を側鎖に有するアルカリ可溶性樹脂が、得られる硬化膜の架橋密度を向上させ、塗膜強度、耐熱性、及び耐薬品性が向上させるため好ましい。【００４７】
上記エチレン性不飽和基を側鎖に有するアルカリ可溶性樹脂として具体的には、例えば、カルボキシル基を有するアルカリ可溶性樹脂が好ましい。該樹脂としては、上記カルボキシル基含有共重合体に、エポキシ基を有する不飽和化合物（以下、「エポキシ系不飽和化合物」という。）を付加した樹脂が挙げられる。【００４８】
上記エポキシ系不飽和化合物としては、例えば、エポキシ基含有（メタ）アクリレート（例えば、グリシジル（メタ）アクリレート及びシクロヘキセンオキサイド含有（メタ）アクリレート）が挙げられる。【００４９】
上記付加反応の方法にも特に限定はない。上記付加反応の方法は、常法に従えば良い。上記エチレン性不飽和基を側鎖に有するアルカリ可溶性樹脂は、例えば、有機溶媒中又は無溶剤で、上記カルボキシル基含有共重合体に、上記エポキシ系不飽和化合物を付加することにより製造することができる。付加反応の条件にも特に限定はない。上記付加反応の条件は、各反応に応じて反応温度、反応時間、及び触媒を適宜選択すれば良い。【００５０】
上記（ｂ）成分の重量平均分子量（以下、「Ｍｗ」という。）は、通常、３，０００〜３００，０００、好ましくは５，０００〜１００，０００、更に好ましくは５，０００〜５０，０００、より好ましくは５，０００〜３０，０００である。また、上記（ｂ）成分の数平均分子量（以下、「Ｍｎ」という。）は、通常、３，０００〜６０，０００、好ましくは５，０００〜２５，０００、更に好ましくは５，０００〜１５，０００である。尚、上記Ｍｗ及びＭｎは、ゲルパーミエーションクロマトグラフィー（ＧＰＣ、溶出溶媒：テトラヒドロフラン）で測定した平均分子量をポリスチレン換算した値を意味する。本発明では、特定のＭｗ及びＭｎを有する上記（ｂ）成分を使用することによって、現像性に優れた感光性樹脂組成物を得ることができる。それにより、シャープなパターンエッジを有するパターンを形成することができると共に、現像時に未露光部の基板上及び遮光層上に残渣、地汚れ、膜残り等が発生し難くなる。更に、上記（ｂ）成分のＭｗとＭｎの比（Ｍｗ／Ｍｎ）は、通常、１〜５、好ましくは１〜４である。【００５１】
上記（ａ）成分及び上記（ｂ）成分の割合には特に限定はない。上記（ａ）成分及び上記（ｂ）成分の割合は、これらの合計量を基準として好ましくは、上記（ａ）成分が１０〜９９質量％及び上記（ｂ）成分が１〜９０質量％であり、より好ましくは、上記（ａ）成分が３０〜９０質量％及び上記（ｂ）成分が１０〜７０質量％である。上記（ａ）成分の割合が１０質量％に満たないと、架橋密度が低下するため塗膜強度、耐熱性、耐薬品性が低下する傾向がある。一方、上記（ａ）成分の割合が９９質量％を超えると、現像性やパターンニングが低下することがある。【００５２】
本発明の組成物中の上記（ａ）成分及び上記（ｂ）成分の割合にも特に限定はない。本発明の組成物中の上記（ａ）成分及び上記（ｂ）成分の割合としては、本発明の組成物中、上記（ａ）成分及び上記（ｂ）成分の合計量として好ましくは１０〜５０質量％である。上記割合が１０質量％に満たないと、プリベーク後の膜厚が薄くなり過ぎることがある。一方、上記割合が５０質量％を超えると、組成物の粘度が高くなり過ぎ、塗工性が不良になったり、プリベーク後の膜厚が厚くなり過ぎてしまうことがある。【００５３】
３．（ｃ）成分
上記（ｃ）成分は、光重合開始剤以外の３級アミンである。本発明では、組成物をパターン形成用組成物として使用した場合、上記（ｃ）成分を含むことにより、組成物の保存安定性を低下させることなく、現像性を向上させる効果を奏する。その理由の詳細は不明である。この理由について、発明者は、各成分を混合した際に、上記（ｃ）成分が上記（ｂ）成分のアルカリ可溶性基と容易に中和反応することによって組成物の親水性が増し、その結果、現像処理工程で用いられる現像液、特に好ましくはアルカリ現像液が浸透しやすくなり、現像性を向上させると推測している（当該説明は発明者の推測であり、何ら本発明を定義づける記載ではない。）。一方、１級アミンや２級アミンを用いると、本発明の組成物の保存安定性が低下してしまう。【００５４】
上記（ｃ）成分は、光重合開始剤以外の３級アミンであれば、種々の化合物を使用できる。光重合開始剤の３級アミンとしては、例えば、芳香族基直結の３級アミノ基を有する３級アミン、ヒドロキシアルキル基を有する３級アミン、及びモルホニル基を有する３級アミンが挙げられる。上記（ｃ）成分としては、これらを除く化合物等が挙げられる。【００５５】
上記（ｃ）成分として具体的には、例えば、（１）トリエチルアミン、トリプロピルアミン、トリブチルアミン、トリイソブチルアミン、トリヘキシルアミン、トリオクチルアミン、トリイソオクチルアミン、トリドデシルアミン、及びメチルジブチルアミン等のトリアルキルアミン、（２）トリシクロヘキシルアミン等のトリ環状アルキルアミン、（３）Ｎ，Ｎ−ジメチルシクロヘキシルアミン等のジアルキル−環状アルキルアミン、（４）Ｎ，Ｎ−ジメチルベンジルアミン等のジアルキル−アリールアルキルアミン、並びに（５）トリベンジルアミン等のトリアリールアルキルアミンが挙げられる。これらの中でも、トリアルキルアミンが好ましく、炭素数２〜４の低級アルキルを有するトリアルキルアミンがより好ましい。【００５６】
上記（ｃ）成分の組成物中の割合は、上記（ａ）成分及び上記（ｂ）成分の合計量を基準として０．６４〜７．０質量％、好ましくは０．６４〜５．０質量％、更に好ましくは０．６４〜５質量％、より好ましくは０．６４〜３質量％である。
上記（ｃ）成分の割合が０．６４質量％に満たないと、現像性が不足する等の問題が起こる。一方、上記（ｃ）成分の割合が７．０質量％を超えると、上記（ｂ）成分と上記（ｃ）成分との中和反応によって、本発明の組成物に固体が析出したり、特に、本発明の組成物をカラーフィルター用途に用いた場合に、電圧保持率が低下する等の問題が起こる。
【００５７】
上記（ｃ）成分は、通常、本発明の組成物中に別途配合する。しかしながら、上記（ａ）成分として上記（ａ−１）成分を使用する場合、上記（ａ−１）成分は、酸無水物付加触媒として上記（ｃ）成分を使用して製造することができる。この方法で得られた上記（ａ−１）は、反応混合物中に主成分の上記（ａ−１）成分の他に、上記（ｃ）成分が残存することがある。本発明では、上記（ａ−１）成分として、該反応混合物をそのまま使用することができる。この場合、別途上記（ｃ）成分を配合する必要はない。【００５８】
４．その他の成分
本発明の組成物は、必要に応じて、上記（ａ）成分、（ｂ）成分、及び（ｃ）成分に加え、その他の成分を配合することができる。該その他の成分は、１種単独で用いてもよく、２種以上を用いてもよい。上記その他の成分として具体的には、例えば、光重合開始剤、有機溶剤、不飽和基含有化合物、顔料、顔料分散剤、染料、消泡剤、レベリング剤、無機フィラー、及び有機フィラー等が挙げられる。更に、必要に応じて、酸化防止剤、光安定剤、紫外線吸収剤、及び重合禁止剤等の１種又は２種以上を少量添加してもよい。以下、光重合開始剤、有機溶剤、及び不飽和基含有化合物について詳細に説明する。【００５９】
４−１．光重合開始剤
本発明の活性エネルギー線硬化型組成物は、可視光線、紫外線、電子線等の活性エネルギー線の照射により硬化する。上記組成物を電子線の照射により硬化させる場合には、重合開始剤は必ずしも必要でない。一方、上記組成物を可視光線及び／又は紫外線の照射により硬化させる場合には、光重合開始剤を含有させることが好ましい。【００６０】
上記光重合開始剤としては、可視光線及び／又は紫外線を照射したときに、（ａ）成分又は（ａ）成分及び後記するその他不飽和基含有化合物を重合又は架橋反応させ得る光重合開始剤のいずれもが使用できる。本発明で使用できる上記光重合開始剤（以下、「（ｄ）成分」という。）としては、例えば、ビイミダゾール系化合物、ベンゾイン系化合物、アセトフェノン系化合物、ベンゾフェノン系化合物、α−ジケトン系化合物、多核キノン系化合物、キサントン系化合物、チオキサントン系化合物、トリアジン系化合物、及びケタール系化合物等を挙げることができる。上記光重合開始剤は、１種単独で用いてもよく、２種以上を用いてもよい。【００６１】
ビイミダゾール系化合物の具体例としては、例えば、２，２’−ビス（２−クロロフェニル）−４，４’，５，５’−テトラキス（４−エトキシカルボニルフェニル）−１，２’−ビイミダゾール、２，２’−ビス（２−ブロモフェニル）−４，４’，５，５’−テトラキス（４−エトキシカルボニルフェニル）−１，２’−ビイミダゾール、２，２’−ビス（２−クロロフェニル）−４，４’，５，５’−テトラフェニル−１，２’−ビイミダゾール、２，２’−ビス（２，４−ジクロロフェニル）−４，４’，５，５’−テトラフェニル−１，２’−ビイミダゾール、２，２’−ビス（２，４，６−トリクロロフェニル）−４，４’，５，５’−テトラフェニル−１，２’−ビイミダゾール、２，２’−ビス（２−ブロモフェニル）−４，４’，５，５’−テトラフェニル−１，２’−ビイミダゾール、２，２’−ビス（２，４−ジブロモフェニル）−４，４’，５，５’−テトラフェニル−１，２’−ビイミダゾール、及び２，２’−ビス（２，４，６−トリブロモフェニル）−４，４’，５，５’−テトラフェニル−１，２’−ビイミダゾール等を挙げることができる。【００６２】
上記光重合開始剤としてビイミダゾール系化合物を用いる場合、水素供与体を併用すると、感度を更に向上させることができるので好ましい。ここでいう「水素供与体」とは、露光によりビイミダゾール系化合物から発生したラジカルに対して、水素原子を供与することができる化合物を意味する。上記水素供与体としては、例えば、メルカプタン系水素供与体及びアミン系水素供与体等が好ましく用いられる。【００６３】
上記メルカプタン系水素供与体は、ベンゼン環又は複素環を母核とし、該母核に直接結合したメルカプト基を１個以上、好ましくは１〜３個、更に好ましくは１〜２個有する化合物で構成される。上記メルカプタン系水素供与体として具体的には、例えば、２−メルカプトベンゾチアゾール、２−メルカプトベンゾオキサゾール、２−メルカプトベンゾイミダゾール、２，５−ジメルカプト−１，３，４−チアジアゾール、及び２−メルカプト−２，５−ジメチルアミノピリジン等が挙げられる。これらのメルカプタン系水素供与体のうち、２−メルカプトベンゾチアゾール及び２−メルカプトベンゾオキサゾールが好ましく、特に２−メルカプトベンゾチアゾールが好ましい。【００６４】
上記アミン系水素供与体は、ベンゼン環又は複素環を母核とし、該母核に直接結合したアミノ基を１個以上、好ましくは１〜３個、さらに好ましくは１〜２個有する化合物で構成される。上記アミン系水素供与体として具体的には、例えば、４、４’−ビス（ジメチルアミノ）ベンゾフェノン、４、４’−ビス（ジエチルアミノ）ベンゾフェノン、４−ジエチルアミノアセトフェノン、４−ジメチルアミノプロピオフェノン、エチル−４−ジメチルアミノベンゾエート、４−ジメチルアミノ安息香酸、及び４−ジメチルアミノベンゾニトリル等が挙げられる。【００６５】
上記水素供与体は、１種単独で用いてもよく、２種以上を用いてもよい。１種以上のメルカプタン系水素供与体と、１種以上のアミン系水素供与体とを組み合わせて使用すると、本発明の組成物を柱状スペーサー形成用等に用いたときに、形成されたスペーサー及び画素が現像時に基板から脱落し難く、しかもスペーサー及び画素の強度及び解像度が高くなるので好ましい。また、メルカプタン系水素供与体とアミン系水素供与体とを併用する代わりに、同一分子中にメルカプト基とアミノ基の両方を同時に有する水素供与体も好適に使用できる。【００６６】
上記ベンゾイン系化合物として具体的には、例えば、ベンゾイン、ベンゾインメチルエーテル、ベンゾインエチルエーテル、ベンゾインｉ−プロピルエーテル、ベンゾインｉ−ブチルエーテル、及び２−ベンゾイル安息香酸メチルが挙げられる。【００６７】
上記アセトフェノン系化合物として具体的には、例えば、２，２−ジメトキシアセトフェノン、２，２−ジエトキシアセトフェノン、２，２−ジメトキシ−２−フェニルアセトフェノン、２−ヒドロキシ−２−メチル−１−フェニルプロパン−１−オン、１−（４−ｉ−プロピルフェニル）−２−ヒドロキシ−２−メチルプロパン−１−オン、１−（４−メチルチオフェニル）−２−メチル−２−モルフォリノプロパン−１−オン、１−〔４−（２−ヒドロキシエトキシ）フェニル〕−２−メチル−２−ヒドロキシプロパン−１−オン、１−（４−モルフォリノフェニル）−２−ベンジル−２−ジメチルアミノブタン−１−オン、１−ヒドロキシシクロヘキシルフェニルケトン、及び２，２−ジメトキシ−１，２−ジフェニルエタン−１− オンが挙げられる。【００６８】
上記ベンゾフェノン系化合物として具体的には、例えば、ベンジルジメチルケトン、ベンゾフェノン、４，４’−ビス（ジメチルベンゾフェノン）、及び４，４’−ビス（ジエチルベンゾフェノン）が挙げられる。【００６９】
上記α−ジケトン系化合物として具体的には、例えば、ジアセチル、ジベンゾイル、及びメチルベンゾイルホルメートが挙げられる。【００７０】
上記多核キノン系化合物として具体的には、例えば、アントラキノン、２−エチルアントラキノン、２−ｔ−ブチルアントラキノン、及び１，４−ナフトキノンが挙げられる。【００７１】
上記キサントン系化合物として具体的には、例えば、キサントン、チオキサントン、及び２−クロロチオキサントンが挙げられる。【００７２】
上記トリアジン系化合物として具体的には、例えば、１，３，５−トリス（トリクロロメチル）−ｓ−トリアジン、１，３−ビス（トリクロロメチル）−５−（２’−クロロフェニル）−ｓ−トリアジン、１，３−ビス（トリクロロメチル）−５−（４’−クロロフェニル）−ｓ−トリアジン、１，３−ビス（トリクロロメチル）−５−（２’−メトキシフェニル）−ｓ−トリアジン、１，３−ビス（トリクロロメチル）−５−（４’−メトキシフェニル）−ｓ−トリアジン、２−メチル−４，６−ビス（トリクロロメチル）−ｓ−トリアジン、２−（４’−メトキシフェニル）−４，６−ビス（トリクロロメチル）−ｓ−トリアジン、２−（４−エトキシスチリル）−４，６−ビス（トリクロロメチル）−ｓ−トリアジン、及び２−（４−ｎ−ブトキシフェニル）−４，６−ビス（トリクロロメチル）−ｓ−トリアジンが挙げられる。【００７３】
上記光重合開始剤の中で、１−ヒドロキシシクロヘキシルフェニルケトン及び１−（４−メチルチオフェニル）−２−メチル−２−モルフォリノプロパン−１−オン（チバスペシャルティケミカルズ社製「イルガキュア９０７」）、並びに１−（４−モルフォリノフェニル）−２−ベンジル−２−ジメチルアミノブタン−１−オン（チバスペシャルティケミカルズ社製「イルガキュア３６９」）は、少量でも、活性エネルギー線（可視光線及び／又は紫外線）の照射により、重合反応を速やかに開始し、促進するので好ましい。【００７４】
上記光重合開始剤の配合量は、本発明の組成物中の上記光重合開始剤以外の固形分１００質量部に対して、０．５〜２０質量部であることが好ましい。上記光重合開始剤の配合量が少なすぎると、活性エネルギー線硬化型組成物の光硬化性が不十分となることがある。一方、上記光重合開始剤の配合量が多すぎると、アルカリ現像の際に露光部分が壊れやすくなることがある。特に、光重合開始剤の配合量が５〜１５重量部であると精度の高いパターンを形成することができるので、より好ましい。【００７５】
４−２．有機溶剤
本発明の組成物は、塗工性の改良等の目的で、有機溶剤を含有することができる。該有機溶剤（以下、「（ｅ）成分」という。）は、本発明の組成物中の成分と反応しない溶剤であればよい。沸点が８０〜２００℃、特に１００〜１７０℃の有機溶剤を用いると、本発明の組成物の塗工性が良好になり、しかも、得られる塗膜の乾燥速度が適度になることから好ましい。上記有機溶剤は、本発明の組成物の固形分濃度が１０〜５０質量％となる量で使用することが好ましい。上記有機溶剤は、１種単独で用いてもよく、２種以上を用いてもよい。【００７６】
上記有機溶剤として具体的には、芳香族炭化水素、脂肪酸エステル、セロソルブ、アルキレングリコールエーテル（プロピレングリコールモノメチルエーテル等）、アルコール、エーテル（ジエチレングリコールジメチルエーテル等）、ケトン、ホルムアミド（Ｎ，Ｎ−ジメチルホルムアミド等）、ラクタム、及びラクトン（γ−ブチロラクトン等）等が挙げられる。上記芳香族炭化水素として具体的には、例えば、トルエン及びキシレン等が挙げられる。上記脂肪酸エステルとして具体的には、例えば、酢酸ブチル、酢酸ベンジル、プロピレングリコールモノメチルエーテルアセテート、及びエトキシエチルプロピオネート等が挙げられる。上記セロソルブとして具体的には、例えば、エチルセロソルブ及びブチルセロソルブ等が挙げられる。上記アルコールとして具体的には、例えば、エタノール、エチレングリコール、及びジエチレングリコール等が挙げられる。上記ケトンとしては、例えば、メチルイソブチルケトン及びシクロヘキサノン等が挙げられる。上記ラクタムとして具体的には、例えば、γ−ブチロラクタム及びＮ−メチル−２−ピロリドン等が挙げられる。【００７７】
これらの中でも、プロピレングリコールモノメチルエーテルアセテート及びエトキシエチルプロピオネート等の脂肪酸エステル、並びにジエチレングリコールジメチルエーテル等のエーテルが、塗工性に優れるという理由でより好ましい。【００７８】
４−３．不飽和基含有化合物
本発明の組成物は、上記（ａ）成分と共に、必要に応じて、（ａ）成分以外の不飽和基含有化合物を含有していてもよい。該他の不飽和基含有化合物は、１種単独で用いてもよく、２種以上を用いてもよい。【００７９】
上記他の不飽和基含有化合物として具体的には、例えば、（メタ）アクリレート系化合物が挙げられる。該（メタ）アクリレート系化合物として具体的には、例えば、フェノキシエチル（メタ）アクリレート、カルビトール（メタ）アクリレート、Ｎ−ビニルカプロラクトン、アクリロイルモルホリン、グリシジル（メタ）アクリレート、２−ヒドロキシエチル（メタ）アクリレート、２−ヒドロキシプロピル（メタ）アクリレート、１，４−ブタンジオールモノ（メタ）アクリレート、１，６−ヘキサンジオールジ（メタ）アクリレート、ノナンジオールジアクリレート、ポリエチレングリコールジ（メタ）アクリレート、２−ヒドロキシ−３−フェニルオキシプロピル（メタ）アクリレート、トリブロモフェニル（メタ）アクリレート、２，２−ビス（４−（メタ）アクリロイルオキシエトキシフェニル）−プロパン、２，２−ビス（４−（メタ）アクリロイルオキシジエトキシフェニル）−プロパン、２，２−ビス（４−（メタ）アクリロイルオキシトリエトキシフェニル）−プロパン、エチレングリコールジ（メタ）アクリレート、トリブロモフェニルオキシエチル（メタ）アクリレート、トリメチロールプロパントリ（メタ）アクリレート、ペンタエリスリトールテトラ（メタ）アクリレート、ビスフェノールＡ型エポキシ樹脂のジ（メタ）アクリレート、各種ポリウレタンポリ（メタ）アクリレート、及びポリエステルポリ（メタ）アクリレートが挙げられる。【００８０】
本発明の組成物における上記他の不飽和基含有化合物の含有量は、該組成物の質量（全固形分質量）に基づいて、０〜５０質量％が好ましく、０〜３０質量％であることがより好ましく、１〜３０質量％であることが更に好ましい。【００８１】
本発明の組成物は、光等の活性エネルギー線を照射することにより、感度が高くて速やかに且つ十分に硬化して、各種の特性に優れる硬化膜を形成することができる。例えば、本発明の組成物は、力学的特性、耐熱性、耐薬品性、及び耐水性等の特性に優れる硬化膜を形成することができる。また、本発明の組成物は、未硬化状態ではアルカリ溶解性に優れている。よって、本発明の組成物は、アルカリ現像時等に未硬化（未露光）残渣が生じにくく、高い解像度で像等の硬化部を形成することができる。【００８２】
５．用途
本発明の組成物は、種々の用途に使用することができる。本発明の組成物は、例えば、レジスト等のパターン形成用組成物、インキ、及びコーティング材（塗料等）として用いることができる。上記パターン形成用組成物は、通常、アルカリ現像性に優れることが要求される。一方、本発明の組成物は、アルカリ現像性に優れる。また、本発明の組成物は、露光感度が高く現像性に非常に優れ、精密で正確なパターンを形成できる。よって、本発明の組成物は、上記用途のうちでも、パターン形成用組成物として好ましく使用することができる。【００８３】
本発明の組成物をパターン形成用組成物として用いる場合、該パターン形成用組成物は、光重合開始剤及び有機溶媒を含有していることが好ましい。光重合開始剤及び有機溶媒としては上記した光重合開始剤及び有機溶媒を用いればよい。【００８４】
本発明の組成物を含むパターン形成用組成物は、例えば、（１）エッチングレジスト及びソルダーレジスト等のレジスト、（２）液晶パネル製造における柱状スペーサー、並びにカラーフィルターにおける画素及びブラックマトリックス等を形成するための着色組成物、並びに（３）カラーフィルター保護膜として有効に用いることができる。上記用途の中でも、本発明の組成物を含むパターン形成用組成物は、液晶パネル製造における、柱状スペーサー、カラーフィルター用着色組成物、及びカラーフィルター保護膜の用途により好ましく使用できる。【００８５】
本発明の組成物を柱状スペーサー、カラーフィルター用着色組成物、及びカラーフィルター保護膜の形成に使用する場合には、塗工性及び現像性を改良するために、組成物に界面活性剤を添加することもできる。該界面活性剤として具体的には、例えば、ポリオキシエチレンラウリルエーテル等のノニオン系界面活性剤及びフッ素系界面活性剤が挙げられる。また、必要に応じて、接着助剤、保存安定剤、及び消泡剤等を適宜組成物に含有させてもよい。【００８６】
以下に、本発明の組成物を柱状スペーサー（以下単に「スペーサー」ということがある）用及び着色組成物として用いる場合について説明する。【００８７】
５−１．柱状スペーサー
スペーサーは、フォトリソグラフィー法により、活性エネルギー線硬化型組成物を活性エネルギー線で硬化した硬化塗膜で形成される。上記スペーサーは、液晶パネル基板の任意の場所に任意の大きさで形成できる。一般的には、上記スペーサーは、ＴＦＴ電極上及びカラーフィルターの遮光部であるブラックマトリックス領域に形成することが多い。【００８８】
上記スペーサーを形成する方法には特に限定はない。上記スペーサーを形成する方法は、常法に従って行えば良い。該方法としては、例えば、本発明の組成物を、ガラス等の基板上に、セルギャップを構成するのに必要な膜厚に塗布した後、加熱（以下、「プリベーク」という。）して塗膜を乾燥させ、次いで、露光及び現像、並びに後加熱（以下、「ポストベーク」という。）工程を経て形成する方法が挙げられる。【００８９】
本発明の組成物を基板上に塗布する際は、現像及びポストベーク等による膜減り又は変形を考慮して、セルギャップの設計値に対して若干厚めに塗布する。具体的には、プリベーク後の膜厚が好ましくは４〜７μｍ、特に３〜５μｍとなるように、本発明の組成物を基板上に塗布する。塗布方法としては、例えば、印刷法、スプレー法、ロールコート法、バーコート法、カーテンコート法、スピンコート法、及びダイコート法（スリットコート法）が挙げられる。上記塗布方法として一般的には、スピンコート法及びダイコート法が使用される。【００９０】
上記プリベークは、基板上に本発明の組成物を塗布した後で行う。該プリベークの温度及び時間としては、５０〜１５０℃、特に８０〜１２０℃で３〜１５分程度が好ましい。【００９１】
スペーサーを形成するための所定のパターン形状を有するマスクを介して、上記プリベーク後の塗膜面に、活性エネルギー線を照射する。該活性エネルギー線は、紫外線及び／又は可視光線が好ましく、特に高圧水銀灯やメタルハライドランプ等から得られる波長２４０ｎｍ〜４１０ｎｍの光がより好ましい。【００９２】
上記活性エネルギー線（特に光）の照射条件は、活性エネルギー線源（光源）の種類、使用する光重合開始剤の吸収波長、及び塗膜の膜厚等により適宜設定することができる。一般的には、光照射量が５０〜６００ｍＪ／ｃｍ２となるように、上記活性エネルギー線を照射するのが好ましい。上記光照射量が少なすぎると、硬化不良で現像時に露光部分が脱落しやすくなり、一方、光照射量が多すぎると、精細なスペーサーパターンが得られにくくなる。【００９３】
上記活性エネルギー線の照射後に、硬化膜面を現像処理して未露光部分（未硬化部分）を除去する。現像の方法としては、常法に従えばよく、例えば、硬化膜上に現像液をスプレーする方法及び硬化膜を現像液に浸漬する方法等が挙げられる。上記現像液としては、一般にアルカリ性化合物の水溶液を使用する。該アルカリ性化合物としては、例えば、水酸化カリウム、水酸化ナトリウム、炭酸ナトリウム、炭酸水素ナトリウム、ケイ酸ナトリウム、及びテトラメチルアンモニウムヒドロキシドが挙げられる。この中で、水酸化カリウム及び炭酸ナトリウムが好ましく用いられる。また、上記現像液中には、現像速度促進のために、メタノール、エタノール、イソプロパノール、及びベンジルアルコール等の水溶性有機溶剤、並びに各種界面活性剤を適当量添加してもよい。【００９４】
上記現像方法は、液盛り法、ディッピング法、及びスプレー法等のいずれでもよい。現像後に、パターン部分を０．５〜１．５分間水で洗浄し、圧縮空気等で風乾させてスペーサーパターンを得ることができる。【００９５】
得られたスペーサーパターンをホットプレート及びオーブン等の加熱装置で１５０〜３５０℃の温度範囲でポストベークして、液晶パネルスペーサーを形成させることができる。上記ポストベークをすることにより、残留溶剤及び現像時に吸収した水分を揮発させることができ、且つスペーサーの耐熱性を向上させることができる。上記スペーサーの膜厚は、液晶パネルのセルギャップ設定値によって異なるが、概ねポストベーク後に３〜５μｍとなるように設計するのがよい。【００９６】
本発明の組成物を用いて形成されたスペーサーを有する液晶パネル用基板は、室温セル圧着法により貼合わせを行う場合に、正確且つ均一なセルギャップを形成できる。上記液晶パネル用基板は、特にＯＤＦ法（液晶滴下法）により基板を製造する際の室温セル圧着を行う場合にも、好適に利用できる。【００９７】
５−２．カラーフィルター用着色組成物
本発明の組成物をカラーフィルター用着色組成物として使用する場合には、更に顔料を配合する。該顔料の種類は特に限定されず、種々の有機顔料及び無機顔料の１種又は２種以上を用いることができる。【００９８】
上記有機顔料として具体的には、例えば、カラーインデックス（Ｃ．Ｉ．；Ｔｈｅ  Ｓｏｃｉｅｔｙ  ｏｆ  Ｄｙｅｒｓ  ａｎｄ  Ｃｏｌｏｕｒｉｓｔｓ社発行）において、ピグメント（Ｐｉｇｍｅｎｔ）に分類されている化合物、即ち、下記のようなカラーインデックス（Ｃ．Ｉ．）番号が付されている有機顔料が挙げられる。該有機顔料としては、例えば、（１）イエロー系ピグメント（Ｃ．Ｉ．ピグメントイエロー１、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー８３、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１８０、及びＣ．Ｉ．ピグメントイエロー１８５等）、（２）レッド系ピグメント（Ｃ．Ｉ．ピグメントレッド１、Ｃ．Ｉ．ピグメントレッド２、Ｃ．Ｉ．ピグメントレッド３、Ｃ．Ｉ．ピグメントレッド１７７、Ｃ．Ｉ．ピグメントレッド２５４等）、（３）ブルー系ピグメント（Ｃ．Ｉ．ピグメントブルー１５、Ｃ．Ｉ．ピグメントブルー１５：３、Ｃ．Ｉ．ピグメントブルー１５：４、及びＣ．Ｉ．ピグメントブルー１５：６等）、（４）グリーン系ピグメント（Ｃ．Ｉ．ピグメントグリーン７及びＣ．Ｉ．ピグメントグリーン３６等）、並びに（５）バイオレット系ピグメント（Ｃ．Ｉ．ピグメントバイオレット２３及びＣ．Ｉ．ピグメントバイオレット２３：１９等）が挙げられる。【００９９】
また、従来、分散困難であった臭素化率の高いフタロシアニン、例えば、モナストラルグリーン６ＹＣ及び９ＹＣ（アビシア株式会社製）等の高輝度Ｇ顔料、並びに中心金属が銅以外の金属（Ｍｇ、Ａｌ、Ｓｉ、Ｔｉ、Ｖ、Ｍｎ、Ｆｅ、Ｃｏ、Ｎｉ、Ｚｎ、Ｇｅ、及びＳｎ等）等の異種金属フタロシアン顔料からなる高色純度Ｇ顔料を用いることができる。【０１００】
上記無機顔料として具体的には、例えば、カーボンブラック、チタンブラック、合成鉄黒、酸化チタン、硫酸バリウム、炭酸カルシウム、亜鉛華、硫酸鉛、黄色鉛、亜鉛黄、べんがら［赤色酸化鉄（ＩＩＩ）］、カドミウム赤、群青、酸化クロム緑、コバルト緑、及びアンバーが挙げられる。これらは１種単独で用いてもよく、２種以上を用いてもよい。ることができる。【０１０１】
また、上記顔料と共に、顔料分散剤を用いることにより、上記顔料を本発明の組成物中に良好に分散させることができる。特に、上記顔料分散剤を用いることにより、液晶表示装置用カラーフィルターに汎用されている各種の顔料の１種又は２種以上を、本発明の組成物中に良好に分散させることができる。該顔料として具体的には、例えば、例えば、Ｃ．Ｉ．ピグメントイエロー１５０、Ｃ．Ｉ．ピグメングリーン３６、Ｃ．Ｉ．ピグメントグリーン７、Ｃ．Ｉ．ピグメントイエロー１３８、Ｃ．Ｉ．ピグメントイエロー８３、Ｃ．Ｉ．ピグメントブルー１５：６、Ｃ．Ｉ．ピグメントバイオレット２３、Ｃ．Ｉ．ピグメントレッド１７７、Ｃ．Ｉ．ピグメントレッド２５４、Ｃ．Ｉ．ピグメントイエロー１３９、臭素化率の高い上記フタロシアニン顔料、及び上記異種金属フタロシアニン顔料からなる群から選ばれる顔料が挙げられる。【０１０２】
上記顔料分散剤の種類には特に限定はない。上記顔料を本発明の組成物中に分散させることができる顔料分散剤であれば、いずれも使用できる。【０１０３】
上記顔料分散剤として具体的には、例えば、アミン化合物及びヒドロキシ基を有するアミンが挙げられる。上記アミン化合物としては、例えば、ノナノアミド、デカンアミド、ドデカンアミド、Ｎ−ドデシルヘキサアミド、Ｎ−オクタデシルプロピオアミド、Ｎ，Ｎ−ジメチルドデカンアミド、Ｎ，Ｎ−ジヘキシルアセトアミド等のアミド化合物、ジエチルアミン、ジヘプチルアミン、ジブチルヘキサデシルアミン、Ｎ，Ｎ，Ｎ’，Ｎ’−テトラメチルメタンアミン、トリエチルアミン、トリブチルアミン、及びトリオクチルアミンが挙げられる。上記ヒドロキシ基を有するアミンとしては、例えば、モノエタノールアミン、ジエタノールアミン、トリエタノールアミン、Ｎ，Ｎ，Ｎ’，Ｎ’−（テトラヒドロキシエチル）−１，２−ジアミノエタン、Ｎ，Ｎ，Ｎ’−トリ（ヒドロキシエチル）−１，２−ジアミノエタン、Ｎ，Ｎ，Ｎ’，Ｎ’−テトラ（ヒドロキシエチルポリオキシエチレン）−１，２−ジアミノエタン、１，４−ビス（２−ヒドロキシエチル）ピペラジン、及び１−（２−ヒドロキシエチル）ピペラジンが挙げられる。上記顔料分散剤としてその他に、ニペコタミド、イソニペコタミド、及びニコチン酸アミド等も使用できる。【０１０４】
上記化合物以外に、上記顔料分散剤として、例えば、ポリアクリル酸エステル等の不飽和カルボン酸エステルの（共）重合体、ポリアクリル酸等の不飽和カルボン酸エステルの（共）重合体の（部分）アミン塩、（部分）アンモニウム塩及び（部分）アルキルアミン塩、水酸基含有ポリアクリル酸エステル等の水酸基含有不飽和カルボン酸エステルの（共）重合体及びそれらの変性物、ポリウレタン、飽和ポリアミド、ポリシロキサン、長鎖ポリアミノアミドリン酸塩、並びにポリ（低級アルキレンイミン）と遊離カルボキシル基含有ポリエステルとの反応により得られるアミド及びそれらの塩を使用することができる。これらは、１種単独で用いてもよく、２種以上を用いてもよい。【０１０５】
更に、上記顔料分散剤として、例えば、（１）ハッコールケミカル社製「シゲノックス−１０５５」、（２）ビックケミー・ジャパン（株）製「Ｄｉｓｐｅｒｂｙｋ−１０１」、「同−１３０」、「同−１４０」、「同−１７０］、「同−１７１」、「同−１８２」、及び「同−２００１」、（３）ＥＦＫＡ  ＣＨＥＭＩＣＡＬＳ社製の「ＥＦＫＡ−４９」、「同−４０１０」、及び「同−９００９」、（４）ゼネカ（株）製の「ソルスパース１２０００」、「同１３２４０」、「同１３９４０」、「同１７０００」、「同２００００」、「同２４０００ＧＲ」、「同２４０００ＳＣ」、「同２７０００」、「同２８０００」、及び「同３３５００」、並びに（５）味の素（株）製の「ＰＢ８２１」、「ＰＢ８２２」も使用できる。【０１０６】
上記顔料分散剤は、通常、顔料１００質量部に対して１０〜９０質量部、特に２０〜８０質量部の割合で使用することが好ましい。【０１０７】
上記着色組成物には、更に必要に応じて、紫外線遮断剤、紫外線吸収剤、表面調整剤（レベリング剤）、及びその他の成分の１種又は２種以上を配合してもよい。【０１０８】
上記着色組成物は、上記（ａ）成分、上記（ｂ）成分、上記（ｃ）成分、顔料、顔料分散剤、及び必要に応じてその他の成分を、有機溶剤に直接添加し、分散させることによって製造することができる。上記各成分の分散は、公知の分散機を用いて行うことができる。また、上記着色組成物の製造方法としては、予め顔料分散液を調製し、それを上記（ａ）成分、上記（ｂ）成分、及び上記（ｃ）成分等と混合する方法が好ましい。この方法によれば、上記顔料を組成物中に良好に分散させることができるので好ましい。【０１０９】
上記着色組成物の好ましい製造方法としては、（１）上記顔料及び上記顔料分散剤と有機溶剤とを混合して顔料分散液を予め調製し、（２）上記顔料分散液とは別に、上記（ａ）成分、上記（ｃ）成分、及び必要に応じて他の成分と有機溶剤と混合して（ａ）成分含有液を調製し、（３）上記顔料分散液及び上記（ａ）成分含有液のいずれか一方又は両方に（ｂ）成分を含有させ、（４）その後、上記顔料分散液と上記（ａ）成分含有液とを混合し、必要に応じて更に分散処理を行う方法が挙げられる。この方法によれば、顔料分散性に優れた着色組成物を得ることができる。また、この方法によれば、顔料分散液を調製するための有機溶剤と、上記（ａ）成分含有液を調製するための有機溶剤とを別々に選択できる。その結果、溶剤選択の幅も広がる。【０１１０】
上記顔料分散液を予め調製しないで着色組成物を製造する方法としては、例えば、有機溶剤に先ず、上記顔料、上記顔料分散剤、及び必要に応じて（ｂ）成分を投入して充分に混合、攪拌して顔料を分散させた後、上記（ａ）成分等残りの成分を混合する方法が挙げられる。この方法によれば、上記顔料の分散工程で、その他の配合成分によって上記顔料の分散性が阻害されずに済むだけでなく、上記顔料の分散安定性にも優れる。【０１１１】
上記のようにして得られた着色組成物を支持体に塗布して塗膜を形成し、乾燥させる。乾燥後の該塗膜に、光線等の活性エネルギー線を所定のパターン状に照射することにより、該塗膜の一部を選択的に硬化させる。次いで、アルカリ現像液で現像した後、ポストベークを行い、更に熱硬化することにより、所定パターンの着色塗膜が得られる。【０１１２】
上記着色組成物の硬化に用いる活性エネルギー線は、紫外線及び／又は可視光線が好ましく、高圧水銀灯又はメタルハライドランプから発射される波長２４０ｎｍ〜４１０ｎｍの光がより好ましい。硬化に必要な照射エネルギーは、一般に１０〜５００ｍＪ／ｃｍ２程度である。露光工程では、塗膜の表面にレーザー光を照射するか、又はマスクを介して光線を照射することによって、塗膜の所定位置を選択的に露光させ、硬化させることができる。【０１１３】
得られた着色パターンをホットプレート及びオーブン等の加熱装置で１５０〜３５０℃の温度範囲でポストベークして、着色層を形成させる。上記着色パターンをポストベークすることにより、残留溶剤及び現像時に吸収した水分を揮発させることができ、且つ画素の耐熱性を向上させることができる。上記着色層の膜厚は、液晶パネルの設定値によって異なるが、概ねポストベーク後に１〜２μｍとなるように設計するのが良い。【０１１４】
塗膜中の硬化した部分は、マトリックス中に、顔料が均一に分散された構造を有している。上記マトリックスは、多官能（メタ）アクリレートである上記（ａ）成分が光硬化反応及び熱硬化反応して形成された架橋結合のネットワークによって形成されている。【０１１５】
本発明の組成物を含む着色組成物は、硬化性に優れ、架橋密度が上がって内部まで均一によく固まる。よって、該着色組成物を用いると、現像時に逆テーパーになり難く、順テーパー状でエッジがシャープで且つ表面平滑性が良好なパターンが形成される。また、該着色組成物は、硬化時に内部までよく固まった架橋密度の高いマトリックス内に不純物が閉じ込められ、該不純物が液晶層に溶出し難い。よって、該着色組成物を用いると、電気信頼性が高い着色硬化膜が得られる。特に、該着色組成物を用いて液晶パネルの着色層を作製すると、表示部の電圧を安定して保持することが可能であり、電気信頼性が高い。更に、該着色組成物は、高濃度の顔料を微細且つ均一に分散させることができ、着色性が高い。よって、該着色組成物を用いると、薄くても着色濃度の大きい着色パターンを形成することができ、色再現域が広い。【０１１６】
本発明の組成物を含む着色組成物は、種々の着色塗膜を形成するのに利用できる。特に、カラーフィルターの細部を構成する着色層、即ち、画素及びブラックマトリックス等を形成するのに適している。【０１１７】
本発明の組成物を得る方法には特に限定ない。本発明の組成物は、種々の方法で製造できる。例えば、本発明の組成物は、上記（ａ）〜（ｃ）成分、及び必要に応じてその他の成分を、攪拌・混合して製造できる。本発明の組成物の好ましい製造方法としては、例えば、３個以上の（メタ）アクリロイル基及びヒドロキシル基を有する化合物と酸無水物とを、（ｃ）光重合開始剤以外の３級アミン存在下に付加反応させることにより、３個以上の（メタ）アクリロイル基及びヒドロキシル基を有する化合物の酸無水物付加化合物（ａ−１）及び上記（ｃ）成分を含む反応混合物を調製する工程と、上記反応混合物と（ｂ）アルカリ可溶性樹脂とを混合する工程と、を有する方法が挙げられる。
【実施例】
【０１１８】
以下、実施例及び比較例を挙げ、本発明をより具体的に説明する。尚、以下の説明で、「部」とは「質量部」を意味し、「％」とは「質量％」を意味する。【０１１９】
＜製造例１＞［化合物（ａ２）の製造］
攪拌装置、温度計、及び水冷コンデンサーを備えた５００ｍｌのガラス製フラスコを使用した。このガラス製フラスコに、ジペンタエリスリトールペンタアクリレート及びジペンタエリスリトールヘキサアクリレートをほぼ３０：７０の質量比で含むアクリレート混合物（水酸基価３６ｍｇＫＯＨ／ｇ；以下、「化合物（ａ１）」という）２５０ｇ、無水コハク酸１６ｇ、並びにメトキノン０．１３ｇを入れ、８５℃に昇温した。次いで、上記ガラス製フラスコに、触媒のトリエチルアミン（以下、「ＴＥＡ」という）２．７ｇを投入した。その後、酸素／窒素の混合雰囲気下（酸素：窒素＝５：９５の容量比）で、８０℃で４時間反応を行って、反応液（以下、「反応液（Ａ）」という）を得た。【０１２０】
この反応液（Ａ）は、粘度が１２，８００ｍＰａ・ｓ／２５℃、酸価が３４ｍｇＫＯＨ／ｇであった。この反応液（Ａ）は、付加反応生成物（以下、「化合物（ａ２）」という）を主成分とし、ＴＥＡを１．０％含んでいた。【０１２１】
＜製造例２＞［化合物（ａ２）の製造］
（１）製造例１で得られた上記反応液（Ａ）１００ｇに対して、トルエン１００ｇ／水１００ｇを加えて混合液を調製した。次いで、該混合液を分液漏斗に移した。その後、該混合液をよく混合して、ＴＥＡを水層中に抽出した。
（２）上記（１）の混合液を静置して、トルエン層と水層に層分離させた。その後、水層を分離回収した。
（３）上記（２）で得られたトルエン層に、再度水１００ｇを加えて混合して、水層を分離回収した。
（４）上記（３）で得られたトルエン層を回収した。次いで、１ｍｍＨｇ減圧下、８０℃に加熱してトルエンを留去し、化合物（ａ２）９９．５ｇを得た。
（５）得られた化合物（ａ２）中のトルエン及びＴＥＡの含有量が検出下限以下であることを、それぞれガスクロマトグラフィー及び微量窒素分析により確認した。この化合物（ａ２）を、比較例２及び比較例５の（ａ）成分として用いた。【０１２２】
＜製造例３＞［アルカリ可溶性樹脂（ｂ１）の製造］
（１）攪拌機、温度計、還流冷却管、滴下ロート、及び窒素導入管を備えたセパラブルフラスコを使用した。このセパラブルフラスコに、メタクリル酸メチルを５２．９部、ベンジルメタクリレート２２．５部、アクリル酸２４．６部、プロピレングリコールモノメチルエーテルアセテート（（株）クラレ製「ＰＧＭ−ＡＣ」、以下、「ＰＧＭ−ＡＣ」という）２３０部、及びジメチル２，２’−アゾビス（２−メチルプロピオネート）１１．０部の割合で投入し、均一に溶解させた。その後、窒素気流下、８５℃で４．５時間攪拌し、更に１１０℃で１時間反応させた。
（２）上記（１）で得られた溶液に、グリシジルメタクリレート２６．２５部、ＰＧＭ−Ａｃ２２．５部、及びハイドロキノンモノメチルエーテル０．２部の割合で投入した。その後、１００℃で５時間攪拌し、アルカリ可溶性樹脂（ｂ１）を含む反応液Ｂ（固形分濃度３１．５％）を得た。【０１２３】
このアルカリ可溶性樹脂（ｂ１）の重量平均分子量（Ｍｗ）は７，４００で、酸価は７６ｍｇＫＯＨ／ｇ（固形分換算）であった。【０１２４】
＜実施例１及び比較例１〜３＞（柱状スペーサー又は保護膜用組成物）
（１）化合物（ａ１）、製造例１で得られた反応液（Ａ）、製造例２で得られた化合物（ａ２）、製造例３で得られたアルカリ可溶性樹脂（ｂ１）を含む反応液Ｂ、ＴＥＡ、光重合開始剤の２−メチル−１−（４−メチルチオフェニル）−２−モルフォリノプロパン−１−オン（チバスペシャルティケミカルズ社製「イルガキュア９０７」、以下、「Ｉｒｇ９０７」という）、及びＰＧＭ−ＡＣを、下記の表１示す量（部）で、室温下で混合して、柱状スペーサー用又は保護膜用の組成物を調製した。
【０１２５】
（２）上記（１）で調製した上記組成物について、そのアルカリ現像性、残渣、及び弾性変形率を下記の方法で評価した。その結果を表１に示す。表１には、（ａ）〜（ｅ）成分の最終組成を併せて記載した。【０１２６】
（Ｉ）アルカリ現像性：
１０ｃｍ角のクロムマスクガラス基板上に、下記の表１に記載した組成物をスピンコーターにより塗布した。この塗布膜を１００℃のホットプレートで３分間乾燥させ、乾燥膜厚５μｍの塗布膜を形成した。得られた塗布膜を、液温２３℃の０．０５％水酸化カリウム水溶液でスプレー現像して、塗布膜が完全に溶解するまでの時間（秒）を測定した。【０１２７】
（ＩＩ）残渣：
上記（Ｉ）の評価後の基板表面の溶け残りを目視により観察した。溶け残りの有無は、下記基準で評価した。
○：溶け残りが全くなく、良好。
△：溶け残りがわずかにあり、やや不良。
×：溶け残りが非常に多く、不良。【０１２８】
（ＩＩＩ）弾性変形率：
１０ｃｍ角のクロムマスクガラス基板上に、上記（１）で調製した組成物をスピンコーターにより塗布した。この塗布膜を１００℃のホットプレートで３分間乾燥させ、乾燥膜厚５μｍの塗布膜を形成した。この塗布膜から１００μｍの距離にフォトマスクを配置して超高圧水銀灯によって２００ｍＪ／ｃｍ２の強度（３６５ｎｍ照度換算）で紫外線を照射した。次いで、得られた塗布膜を、液温２３℃の０．０５％水酸化カリウム水溶液で６０秒間スプレー現像し、塗布膜の未硬化部分のみを除去した。その後、基板を２３０℃の雰囲気中に３０分間放置することにより加熱処理を施して、高さ４μｍ、径１５μｍの柱状スペーサーを形成した。【０１２９】
平面圧子（１００μｍ×１００μｍの平面を形成した圧子）を装着した超微小硬度計（（株）フィッシャーインストルメンツ製「Ｈ−１００Ｃ」）を使用し、最大圧縮荷重が２０ｍＮとなる条件で、得られた柱状スペーサーの２３℃での弾性変形量及び総変形量を測定した。該柱状スペーサーの室温における弾性変形率（％）を、〔（弾性変形量／総変形量）×１００〕として算出した。【０１３０】
【表１】
0004586918.tif 000002
【０１３１】
表１より、実施例１の組成物は、（ｃ）成分であるＴＥＡを含有することによって、アルカリ現像性（アルカリ溶解性）に優れ、未露光部（未硬化部）が残渣として基板上に残らなかった。
【０１３２】
一方、比較例１及び比較例２の組成物は、（ｃ）成分を含有していないために、組成物がアルカリ現像性（アルカリ溶解性）に劣り、未露光部（未硬化部）が残渣として基板上に残っていた。比較例３の組成物は、（ｃ）成分の割合が（ａ）成分と（ｂ）成分の合計量に対して７．０％を超えるために、（ｂ）成分が溶剤中に析出し、評価できなかった。【０１３３】
＜実施例２及び比較例４〜６＞［着色組成物］
（１）顔料（Ｃ．Ｉ．ピグメントレッド１７７）２０部、顔料分散剤（Ｄｉｓｐｅｒｂｙｋ−２００１（固形分４６％、主溶剤：メトキシプロピルアセテート、メトキシプロパノール、及びブチルセロソルブ）１７．４部、及びＰＧＭ−ＡＣ６２．６部を混合して、顔料分散液を調製した。
（２）化合物（ａ１）、製造例１で得られた反応液（Ａ）、製造例２で得られた化合物（ａ２）、製造例３で得られたアルカリ可溶性樹脂（ｂ１）を含む反応液Ｂ、ＴＥＡ、Ｉｒｇ９０７、及びＰＧＭ−ＡＣを、下記の表２に示す量（部）で、室温下で混合して、混合液を調製した（但し、上記（１）とこの（２）で用いたＰＧＭ−ＡＣの合計量は、表２に示すように、２２１部である。］を調製した。
（３）上記（１）で調製した顔料分散液と上記（２）で調製した混合液を、下記の表２に示す量（質量部）で、室温下に混合し、着色組成物用の光硬化性樹脂組成物を調製した。
（４）上記（３）で調製した上記組成物について、そのアルカリ現像性及び残渣を下記の方法で評価した。その結果を表２に示す。表２には、（ａ）〜（ｅ）成分の最終組成を併せて記載した。
【０１３４】
（Ｉ）アルカリ現像性：
実施例１〜２の現像性試験において、乾燥膜厚を２μｍにする以外は、同様の方法で試験を行った。得られた塗膜を液温２３℃の０．０５％水酸化カリウム水溶液でスプレー現像して、完全に溶解するまでの時間（秒）を測定した。【０１３５】
（ＩＩ）残渣：
上記（Ｉ）の評価後の基板表面を、エタノールを含ませた綿棒で１０回拭き取り、綿棒の着色の有無を調べた。残渣の有無は、下記基準で評価した。
○：綿棒が全く着色しない。
△：綿棒がかすかに着色する。
×：綿棒が着色する。【０１３６】
【表２】
0004586918.tif 000003
【０１３７】
表２より、実施例２の組成物は、（ｃ）成分であるＴＥＡを含有することによって、アルカリ現像性（アルカリ溶解性）に優れていて、未露光部（未硬化部）が残渣として基板上に残らなかった。
【０１３８】
一方、比較例４及び比較例５の組成物は、（ｃ）成分を含有していないために、組成物がアルカリ現像性（アルカリ溶解性）に劣り、未露光部（未硬化部）が残渣として基板上に残っていた。比較例６の組成物は、（ｃ）成分の割合が（ａ）成分と（ｂ）成分の合計量に対して７．０％を超えるために、（ｂ）成分が溶剤中に析出し、評価できなかった。
【産業上の利用可能性】
【０１３９】
本発明の組成物は、例えば、インキ、塗料、及びパターン形成用組成物として有効に使用できる。また、本発明の組成物は、その優れたアルカリ現像性により、例えば、柱状スペーサー、カラーフィルター保護膜、及びカラーフィルター用着色層等を形成するためのパターン形成用組成物として好適に使用することができる。